(57)【要約】      （修正有）【課題】輝度がより高い発光素子を提供することにある。【解決手段】外側の少なくとも一部に第１の電極が載置された繊維コアと、該繊維コアおよび／または第１の電極の外側の表面に載置された少なくとも１層の発光層と、該発光層の外側の表面の少なくとも一部に載置された不透明の第２の電極とを含み、該第１の電極および該第２の電極は繊維長軸方向に連続して載置されており、該第２の電極が該発光層の外側の表面の３０％以上８０％以下の部分を占有することを特徴とする繊維状の発光素子。【選択図】図１
2007141823.tif 000002
【特許請求の範囲】
【請求項１】
外側の少なくとも一部に第１の電極が載置された繊維コアと、該繊維コアおよび／または第１の電極の外側の表面に載置された少なくとも１層の発光層と、該発光層の外側の表面の少なくとも一部に載置された不透明の第２の電極とを含み、該第１の電極および該第２の電極は繊維長軸方向に連続して載置されており、該第２の電極が該発光層の外側の表面の３０％以上８０％以下の部分を占有することを特徴とする繊維状の発光素子。
【請求項２】
発光層が有機化合物からなる請求項１記載の発光素子。
【請求項３】
有機化合物が高分子化合物を含有する請求項２記載の発光素子。
【請求項４】
繊維コアが透明あるいは半透明である請求項１〜３のいずれかに記載の発光素子。
【請求項５】
第１の電極が、透明あるいは半透明である請求項１〜４のいずれかに記載の発光素子。
【請求項６】
第１の電極が陽極であり、第２の電極が陰極であることを特徴とする請求項１〜５のいずれかに記載の発光素子。
【請求項７】
外周を透明あるいは半透明のガスバリア性材料によって被覆された請求項１〜６のいずれかに記載の発光素子。
【請求項８】
請求項１〜７のいずれかに記載の発光素子を有するシート状発光素子。
【請求項９】
請求項１〜７のいずれかに記載の発光素子を発光の出射方向をそろえて織ることにより得られるシート状発光素子。
【請求項１０】
発光層が異なる２種以上の請求項１〜７のいずれかに記載の発光素子を発光の出射方向をそろえて織ることにより得られるシート状発光素子。
【請求項１１】
発光層がそれぞれ赤色、緑色、青色の光を発する異なる３種の請求項１〜７のいずれかに記載の発光素子を発光の出射方向をそろえて織ることにより得られる白色発光シート状発光素子。
【請求項１２】
請求項８〜１１のいずれかに記載のシート状発光素子を有する照明装置。
【発明の詳細な説明】
【技術分野】
【０００１】
本発明は、発光素子に関する。さらに詳しくは繊維状の発光素子に関する。
【背景技術】
【０００２】
発光素子は、有機ＥＬディスプレイ、無機ＥＬディスプレイ、フレキシブルディスプレイ等のディスプレイや照明装置等の発光装置に用いられている。
発光素子としては、外側に第１の電極を有する繊維コアと、該第１の電極の外面上に配置された少なくとも１つの有機放射放出層と、該有機放射放出層上に配置された放射透過性の第２の電極とを含んでなる繊維状の有機放射放出素子が特許文献１に開示されている。
【０００３】
【特許文献１】特開２００２−１８４５８０号公報
【発明の開示】
【発明が解決しようとする課題】
【０００４】
しかしながら、従来の発光素子は、発光の出射方向が全方向に拡散するためか、輝度が十分ではなかった。本発明の目的は、輝度がより高い発光素子を提供することにある。
【課題を解決するための手段】
【０００５】
本発明者は、上記課題を解決すべく鋭意研究を重ねた結果、本発明に至った。
【０００６】
すなわち本発明は、下記の発光素子、照明装置を提供するものである。
＜１＞外側の少なくとも一部に第１の電極が載置された繊維コアと、該繊維コアおよび／または第１の電極の外側の表面に載置された少なくとも１層の発光層と、該発光層の外側の表面の少なくとも一部に載置された不透明の第２の電極とを含み、該第１の電極および該第２の電極は繊維長軸方向に連続して載置されており、該第２の電極が該発光層の外側の表面の３０％以上８０％以下の部分を占有することを特徴とする繊維状の発光素子。
＜２＞発光層が有機化合物からなる前記の発光素子。
＜３＞有機化合物が高分子化合物を含有する前記の発光素子。
＜４＞繊維コアが透明あるいは半透明である前記のいずれかに記載の発光素子。
＜５＞第１の電極が、透明あるいは半透明である前記のいずれかに記載の発光素子。
＜６＞第１の電極が陽極であり、第２の電極が陰極であることを特徴とする前記のいずれかに記載の発光素子。
＜７＞外周を透明あるいは半透明のガスバリア性材料によって被覆された前記のいずれかに記載の発光素子。
＜８＞前記のいずれかに記載の発光素子を有するシート状発光素子。
＜９＞前記＜１＞〜＜７＞のいずれかに記載の発光素子を発光の出射方向をそろえて織ることにより得られるシート状発光素子。
＜１０＞発光層が異なる２種以上の前記＜１＞〜＜７＞のいずれかに記載の発光素子を発光の出射方向をそろえて織ることにより得られるシート状発光素子。
＜１１＞発光層がそれぞれ赤色、緑色、青色の光を発する異なる３種の前記＜１＞〜＜７＞のいずれかに記載の発光素子を発光の出射方向をそろえて織ることにより得られる白色発光シート状発光素子。
＜１２＞前記のいずれかに記載のシート状発光素子を有する照明装置。
【発明の効果】
【０００７】
本発明の発光素子は、輝度がより高く、指向性にも優れ、繊維状であり柔軟性を有するため、該発光素子を織ることによりシート状発光素子とすることができ、該シート状発光素子は加工性に優れているため、曲面等の複雑な形状を有する壁面等の面に自在に設置することができる発光装置として好適に使用できるため、本発明は工業的に極めて有用である。
【発明を実施するための最良の形態】
【０００８】
本発明の繊維状の発光素子は、外側の少なくとも一部に第１の電極が載置された繊維コアと、該繊維コアおよび／または第１の電極の外側の表面に載置された少なくとも１層の発光層と、該発光層の外側の表面の少なくとも一部に載置された不透明の第２の電極とを含み、該第１の電極および該第２の電極は繊維長軸方向に連続して載置されており、該第２の電極が該発光層の外側の表面の３０％以上８０％以下の部分を占有することを特徴とする。前記の特徴により、本発明の繊維状の発光素子は、輝度がより高くなる。
【０００９】
本発明における繊維コアは、柔軟な金属線、柔軟なガラス繊維又は柔軟なプラスチック繊維からなることが好ましく、さらに透明あるいは半透明のものであることがより好ましい。柔軟な金属線の材料としては、具体的にはアルミニウム、クロム、金、白金、銀を挙げることができる。柔軟なプラスチック繊維の材料としては、具体的にはポリエチレン（低密度、高密度）、エチレン−プロピレン共重合体、エチレン−ブテン共重合体、エチレン−ヘキセン共重合体、エチレン−オクテン共重合体、エチレン−ノルボルネン共重合体、エチレン−ドモン共重合体、ポリプロピレン、エチレン−酢酸ビニル共重合体、エチレン−メチルメタクリレート共重合体、アイオノマー樹脂などのポリオレフィン系樹脂；ポリエチレンテレフタレート、ポリブチレンテレフタレート、ポリエチレンナフタレートなどのポリエステル系樹脂；ナイロン−６、ナイロン−６，６、メタキシレンジアミン−アジピン酸縮重合体；ポリメチルメタクリルイミドなどのアミド系樹脂；ポリメチルメタクリレートなどのアクリル系樹脂；ポリスチレン、スチレン−アクリロニトリル共重合体、スチレン−アクリロニトリル−ブタジエン共重合体、ポリアクリロニトリルなどのスチレン−アクリロニトリル系樹脂；トリ酢酸セルロース、ジ酢酸セルロースなどの疎水化セルロース系樹脂；ポリ塩化ビニル、ポリ塩化ビニリデン、ポリフッ化ビニリデン、ポリテトラフルオロエチレンなどのハロゲン含有樹脂；ポリビニルアルコール、エチレン−ビニルアルコール共重合体、セルロース誘導体などの水素結合性樹脂；ポリカーボネート樹脂；ポリサルホン樹脂；ポリエーテルサルホン樹脂；ポリエーテルエーテルケトン樹脂；ポリフェニレンオキシド樹脂；ポリメチレンオキシド樹脂；液晶樹脂を挙げることができる。これらの柔軟なプラスチック繊維の材料の中でも、耐熱性が高い材料が好ましく、耐熱性が高い材料として具体的にはエチレン−ノルボルネン共重合体、エチレン−ドモン共重合体、ポリエチレンテレフタレート、ポリエチレンナフタレート、ポリカーボネート樹脂、ポリサルホン樹脂、ポリエーテルサルホン樹脂、ポリエーテルエーテルケトン樹脂および液晶樹脂を挙げることができる。
【００１０】
繊維コアの形状は繊維状であり、具体的には、糸状、リボン状などが挙げられ、その断面構造は特に限定されないが、円形、楕円形、多角形（三角形、四角形等）などが挙げられ、中空のものであってもよい。また、発光素子の輝度をさらにより高めるために、繊維コアの表面で、発光素子の発光の出射方向側の表面が凹凸を有していてもよい。
【００１１】
繊維コアの断面の径は、通常１０μｍ〜１０ｍｍであり、柔軟性、強度の観点から１００μｍ〜５ｍｍが好ましい。
【００１２】
本発明における第１の電極は繊維コアの外側の少なくとも一部に載置されていればよいが、繊維コアの繊維長軸方向に連続して載置されている。また繊維コアの外側全部を被覆するように載置されていてもよい。また第１の電極が、発光素子の発光の出射方向側に載置されない場合、発光素子の輝度がさらにより高くなることがある。また、第１の電極と繊維コアとは実質的に同じ材料から構成されてもよく、一体化していてもよい。この場合、具体的には繊維コアとしてアルミニウムの柔軟な金属線を用い、第１の電極の材料としてアルミニウムを用いることを例示することができる。
【００１３】
第１の電極の材料としては、第１の電極が陽極である場合、導電性の金属酸化物、金属を挙げることができ、具体的には、酸化インジウム、酸化亜鉛、酸化スズ、インジウム・スズ・オキサイド（ＩＴＯ）、インジウム・亜鉛・オキサイド、金、白金、銀、銅を挙げることができる。これらの材料を用いて、真空蒸着法、スパッタリング法、イオンプレーティング法、メッキ法により繊維コアの外側の少なくとも一部に第１の電極として載置させることができる。また、ポリアニリンもしくはその誘導体、ポリチオフェンもしくはその誘導体などの有機の導電性化合物を用いてもよい。第１の電極が陰極である場合は、第１の電極の材料として、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムから選ばれる金属、およびこれらの金属のうち２つ以上から選ばれる合金、あるいはこれらの金属のうち１つ以上と、金、銀、白金、銅、マンガン、チタン、コバルト、ニッケル、タングステン、錫から選ばれる１つ以上との合金、グラファイトまたはグラファイト層間化合物を挙げることができ、上記と同様にして、繊維コアの外側の少なくとも一部に第１の電極として載置させることができる。また第１の電極は陽極であることが好ましい。
【００１４】
繊維状の発光素子の輝度をより高める意味で、第１の電極は好ましくは透明あるいは半透明であり、電極が不透明である場合には、透明あるいは半透明にするために、材料の厚みを薄くしてもよいし、抵抗値を低下させるために、透明となる材料を積層してもよい。
【００１５】
第１の電極の厚みは、通常５０ｎｍ〜５００ｎｍであり、好ましくは１００ｎｍ〜３００ｎｍである。
【００１６】
繊維コアおよび／または第１の電極の外側の表面には、少なくとも１層の発光層が載置される。発光層は、繊維コアおよび／または第１の電極の外側の表面を被覆するように載置されることが好ましい。発光層は電流印加によって光を発する層であり、発光層としては、無機蛍光体のような無機化合物からなる層、有機化合物からなる層を挙げることができる。発光層の柔軟性の観点から、発光層は有機化合物からなることが好ましい。発光層が有機化合物からなる場合、発光層は、有機発光層を必須とし、さらに電子輸送層および／または正孔輸送層を有していてもよい。また、有機発光層を２層以上有していてもよい。
【００１７】
陽極、陰極および発光層の構造としては、例えば、陰極と有機発光層との間に電子輸送層を設けた構造（陽極／有機発光層／電子輸送層／陰極）（ここで、「／」は各層が隣接して積層されていることを示す。）、陽極と有機発光層との間に正孔輸送層を設けた構造（陽極／正孔輸送層／有機発光層／陰極）、陰極と有機発光層との間に電子輸送層を設け、かつ陽極と有機発光層との間に正孔輸送層を設けた構造（陽極／正孔輸送層／有機発光層／電子輸送層／陰極）が挙げることができる。
【００１８】
有機発光層に用いる有機化合物としては、低分子化合物、高分子化合物を用いることができ、塗布の容易性の点で高分子化合物を含有することが好ましい。低分子化合物としては、例えば特開昭５７−５１７８１号公報、同５９−１９４３９３号公報に記載されているような化合物、例えば、ナフタレン誘導体、アントラセンもしくはその誘導体、ペリレンもしくはその誘導体、ポリメチン系、キサンテン系、クマリン系、シアニン系などの色素類、８−ヒドロキシキノリンもしくはその誘導体の金属錯体、芳香族アミン、テトラフェニルシクロペンタジエンもしくはその誘導体、またはテトラフェニルブタジエンもしくはその誘導体などを挙げることができる。
該高分子化合物としては、ポリ（ｐ−フェニレンビニレン）、ポリフルオレン｛ジャパニーズ・ジャーナル・オブ・アプライド・フィジックス（Ｊｐｎ．Ｊ．Ａｐｐｌ．Ｐｈｙｓ．）第３０巻、Ｌ１９４１頁（１９９１年））、ポリパラフェニレン誘導体｛アドバンスト・マテリアルズ（Ａｄｖ．Ｍａｔｅｒ．）第４巻、３６頁（１９９２年））などを挙げることができる。
また、本発明の繊維状の発光素子の赤色、緑色、青色等の発光色は、上記化合物から適宜選択することによって設定することができる。また、所望の色を発光させるために、相異なる色を発する有機発光層を任意適宜の順序で互いに重ねて配置してもよい。
有機発光層は、上記の有機化合物の粉末からの真空蒸着法、有機化合物の溶液を塗布し乾燥して形成する方法、有機化合物の溶液に第１の電極を含む繊維コアを浸漬・乾燥して形成する方法により形成することができる。
【００１９】
正孔輸送層に用いる有機化合物としては、ポリビニルカルバゾールもしくはその誘導体、ポリシランもしくはその誘導体、側鎖もしくは主鎖に芳香族アミン化合物基を有するポリシロキサン誘導体、ポリアニリンもしくはその誘導体、ポリチオフェンもしくはその誘導体、ポリ（ｐ−フェニレンビニレン）もしくはその誘導体、またはポリ（２，５−チエニレンビニレン）もしくはその誘導体などを用いることができ、正孔輸送層は、正孔輸送層に用いる有機化合物と高分子バインダーとの混合溶液を塗布し乾燥して形成する方法、正孔輸送層に用いる有機化合物と高分子バインダーとの混合溶液に第１の電極を含む繊維コアを浸漬・乾燥して形成する方法により形成することができる。
【００２０】
電子輸送層に用いる有機化合物としては、オキサジアゾール誘導体、アントラキノジメタンもしくはその誘導体、ベンゾキノンもしくはその誘導体、ナフトキノンもしくはその誘導体、アントラキノンもしくはその誘導体、テトラシアノアンスラキノジメタンもしくはその誘導体、フルオレノン誘導体、ジフェニルジシアノエチレンもしくはその誘導体、ジフェノキノン誘導体、または８−ヒドロキシキノリンもしくはその誘導体の金属錯体、ポリキノリンもしくはその誘導体、ポリキノキサリンもしくはその誘導体、ポリフルオレンもしくはその誘導体を用いることができ、電子輸送層は、電子輸送層に用いる有機化合物の粉末からの真空蒸着法、または電子輸送層に用いる有機化合物の溶液を塗布し、乾燥する方法、電子輸送層に用いる有機化合物の溶液に第１の電極を含むコア部材を浸漬・乾燥する方法により形成することができる。
【００２１】
発光層の外側の表面には、その表面の少なくとも一部に第２の電極が載置される。本発明においては、第２の電極は発光層の外側の表面の３０％以上８０％以下の部分を連続して占有する。この占有部分が３０％未満であると、輝度が問題となり、８０％を超えると、発光の面積が小さくなることが問題となる。また、該占有部分は、繊維コアの断面構造が円形の場合は、５０％以上７５％以下であり、このようにすることで、さらにより輝度を高めることができる。
【００２２】
本発明においては、第２の電極は不透明である。第２の電極をこのようにすることによって、本発明の発光素子は、発光層の外側の表面のうち、第２の電極が載置されていない部分すなわち開口している部分から光を発し、その発光輝度はより高いものとなるのである。また、この開口している部分の形状は、島状であってもよいし、繊維長手方向に連続した線状であってもよいが、一方向に開口していることが指向性をより高める観点で好ましい。また、開口している部分の形状は、マスキングやレジストワークなどのパターニング手法により制御される。パターニング手法を用いて、開口している部分の形状を制御することによって、繊維状発光素子の指向性をより高めることが可能となる。
【００２３】
具体的な態様としては、繊維コアの断面形状が多角形であり、該多角形の辺のうち、１辺以上に係る面が、繊維長軸方向に開口している構造を挙げることができる。例えば繊維コアの断面形状が三角形である場合、該三角形の３辺のうち、１辺あるいは２辺に係る面には第２の電極が載置されないように、後述の真空蒸着法、スパッタリング法などを行えばよい。また、別の態様として、繊維コアの断面形状が円形であり、円のうち一部である円弧に係る面が、繊維長軸方向に開口している構造を挙げることができる（図５参照）。この場合、該円弧に係る面には第２の電極が載置されないように、後述の真空蒸着法、スパッタリング法などを行えばよい。ここで、開口部分の面積を制御する方法としては、マスキングによるリフトオフ手法などを用いればよい。
【００２４】
第２の電極が不透明である場合には、第２の電極の材料としては、第２の電極が陽極である場合、導電性の金属酸化物、金属を挙げることができ、具体的には、酸化インジウム、酸化亜鉛、酸化スズ、インジウム・スズ・オキサイド（ＩＴＯ）、インジウム・亜鉛・オキサイド、金、白金、銀、銅等で、好ましくは金、白金、銀、銅が用いられ、真空蒸着法、スパッタリング法、イオンプレーティング法、メッキ法により第２の電極を載置させることができる。また、ポリアニリンもしくはその誘導体、ポリチオフェンもしくはその誘導体などの有機の導電性化合物を用いてもよい。このとき、不透明となるように、適宜膜厚は設定する。第２の電極が陰極である場合は、第２の電極の材料として、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムから選ばれる金属、およびこれらの金属のうち２つ以上から選ばれる合金、あるいはこれらの金属のうち１つ以上と、金、銀、白金、銅、マンガン、チタン、コバルト、ニッケル、タングステン、錫から選ばれる１つ以上との合金、グラファイトまたはグラファイト層間化合物等が用いられ、真空蒸着法、スパッタリング法により第２の電極を載置させることができる。このとき、不透明となるように、適宜膜厚は設定する。また、第２の電極は光を反射する機能を有していることが好ましい。
【００２５】
第１の電極と第２の電極は、いずれか一方が陽極であり、もう一方が陰極である。第１の電極が陽極であり、第２の電極が陰極であることが、発光素子作製時の操作性の観点で好ましい。また、第１の電極および第２の電極は繊維長軸方向に連続している。また、本発明の発光素子は、その第１の電極および第２の電極を電源に接続して使用される。この接続部分は好ましくは繊維端面部分である。
【００２６】
本発明の発光素子は、外周を透明あるいは半透明のガスバリア性材料によって被覆されていることが好ましい。透明あるいは半透明のガスバリア性材料としては、無機層を含む材料が挙げられる。該無機層は透明であり、金属、金属酸化物、金属窒化物、金属炭化物または金属酸窒化物からなる群より選ばれる１種以上の無機物からなる層が好ましく、無機物として具体的には、シリカ、アルミナ、チタニア、酸化インジウム、酸化錫、酸化チタン、酸化亜鉛、窒化アルミニウム、窒化ケイ素、炭化ケイ素、酸窒化ケイ素、アルミニウム、銅、ニッケル及びそれらの組合せからなるものが挙げられる。より好ましくは、アルミナ、窒化アルミニウム、窒化ケイ素、酸窒化ケイ素、さらに好ましくは酸窒化ケイ素である。無機層の形成方法としては、工業的に通常用いられる真空蒸着法、ＣＶＤ法、スパッタリング法およびゾル−ゲル法などが挙げられる。
【００２７】
また柔軟性の観点から、有機層と無機層を交互に積層してもよい。該有機層は透明であり、有機層の材料として具体的にはポリエチレン（低密度、高密度）、エチレン−プロピレン共重合体、エチレン−ブテン共重合体、エチレン−ヘキセン共重合体、エチレン−オクテン共重合体、エチレン−ノルボルネン共重合体、エチレン−ドモン共重合体、ポリプロピレン、エチレン−酢酸ビニル共重合体、エチレン−メチルメタクリレート共重合体、アイオノマー樹脂などのポリオレフィン系樹脂；ポリエチレンテレフタレート、ポリブチレンテレフタレート、ポリエチレンナフタレートなどのポリエステル系樹脂；ナイロン−６、ナイロン−６，６、メタキシレンジアミン−アジピン酸縮重合体；ポリメチルメタクリルイミドなどのアミド系樹脂；ポリメチルメタクリレートなどのアクリル系樹脂；ポリスチレン、スチレン−アクリロニトリル共重合体、スチレン−アクリロニトリル−ブタジエン共重合体、ポリアクリロニトリルなどのスチレン−アクリロニトリル系樹脂；トリ酢酸セルロース、ジ酢酸セルロースなどの疎水化セルロース系樹脂；ポリ塩化ビニル、ポリ塩化ビニリデン、ポリフッ化ビニリデン、ポリテトラフルオロエチレンなどのハロゲン含有樹脂；ポリビニルアルコール、エチレン−ビニルアルコール共重合体、セルロース誘導体などの水素結合性樹脂；ポリカーボネート樹脂；ポリサルホン樹脂；ポリエーテルサルホン樹脂；ポリエーテルエーテルケトン樹脂；ポリフェニレンオキシド樹脂；ポリメチレンオキシド樹脂；液晶樹脂が挙げられる。より好ましくは耐熱性が高いものであり、具体的にはエチレン−ノルボルネン共重合体、エチレン−ドモン共重合体、ポリエチレンテレフタレート、ポリエチレンナフタレート、ポリカーボネート樹脂、ポリサルホン樹脂、ポリエーテルサルホン樹脂、ポリエーテルエーテルケトン樹脂および液晶樹脂が挙げられる。有機層の形成方法としては、例えばこれらの材料を含む塗工液を塗布し、乾燥し、熱処理を行うコーティング方法により形成することができる。具体的なコーティング方法としては、ディップコート法が挙げられる。
【００２８】
また、本発明のシート状発光素子は本発明の繊維状の発光素子を有する。本発明の繊維状の発光素子を織ることによって、シート状発光素子とすることができるが、輝度の観点から、発光の出射方向をそろえて織ることが好ましい。また、発光層が異なる２種以上の発光素子を用いて織っても良い。この場合、発光素子の発光色を適宜組み合わせることによって、所望の色と模様を発光するシート状発光素子を作製することができる。
【００２９】
また、白色光を発するシート状発光素子である白色発光シート状発光素子は、発光層がそれぞれ赤色、緑色、青色の光を発する異なる３種の繊維状の発光素子を、発光の出射方向をそろえて織ることにより得ることができる。また、白色発光シート状発光素子は、赤色、緑色、青色の３種の有機発光層を含有する発光層を有する１種の繊維状の発光素子を出射方向をそろえて織ることによっても得ることができる。
【００３０】
上記のシート状発光素子は、加工性に優れているため、曲面等の複雑な形状を有する壁面等の面に自在に設置することができる照明装置として好適に使用することができる。
【実施例】
【００３１】
次に、本発明を実施例によりさらに詳しく説明するが、本発明はこれらの実施例に限定されるものではない。
【００３２】
実施例１
長軸方向の長さが７０ｍｍであり、断面の形状が頂角９０°の二等辺三角形であり底辺が２ｍｍであるアクリルを繊維コアとし、底面（幅が２ｍｍであり、長さは７０ｍｍである。）に陽極として透明導電膜ＩＴＯをスパッタリングにより成膜する。
【００３３】
上記のＩＴＯ付きアクリル繊維コアを、ポリ（エチレンジオキシチオフェン）／ポリスチレンスルホン酸の溶液（バイエル社、ＢａｙｔｒｏｎＰ）に浸漬・乾燥し、７０ｎｍの厚みでＩＴＯ付きアクリルコア外周に正孔注入層を形成する。次に、フルオレン系青色高分子発光材料のトルエン溶液に浸漬・乾燥し、８０ｎｍの厚みで有機発光層を形成する。さらに、陰極として上記の底面と同じ面にフッ化リチウムを約１ｎｍを蒸着し、陰極として、カルシウムを約５ｎｍ、次いでアルミニウムを約１００ｎｍ蒸着する。陰極の占有部分は発光層の外側の表面の４１％となる。さらに外周に透明なガスバリア性材料としてＳｉＯＮをスパッタリングにより成膜し、発光素子１を作製する。
【００３４】
発光素子１の陽極、陰極それぞれの端部を電源と接続することで、発光素子は発光し、その光は二等辺三角形の頂角方向に出射し、指向性が高く、発光輝度も高くなる。
【００３５】
また、発光素子１の出射方向をそろえて織ることで、柔軟性に優れる輝度の高いシート状発光素子が得ることができる。
【００３６】
実施例２
長軸方向の長さが７０ｍｍであり、断面の形状が直径が２ｍｍの円形であるアクリルを繊維コアとし、該繊維コアの表面の外周に、陽極として、透明導電膜ＩＴＯをスパッタリングにより成膜する。
【００３７】
上記のＩＴＯ付きアクリル繊維コアを、ポリ（エチレンジオキシチオフェン）／ポリスチレンスルホン酸の溶液（バイエル社、ＢａｙｔｒｏｎＰ）に浸漬・乾燥し、７０ｎｍの厚みでＩＴＯ付きアクリルコア外周に正孔注入層を形成する。次に、フルオレン系青色高分子発光材料のトルエン溶液に浸漬・乾燥し、８０ｎｍの厚みで有機発光層を形成する。さらに、陰極として、１方向から、フッ化リチウムを約１ｎｍ、カルシウムを約５ｎｍ、次いでアルミニウムを約１００ｎｍ蒸着する。陰極の占有部分は発光層の外側の表面の５０％となる。さらに外周に透明なガスバリア性材料としてＳｉＯＮをスパッタリングにより成膜し、発光素子２を作製する。
【００３８】
発光素子２の陽極、陰極それぞれの端部を電源と接続することで、発光素子は発光し、その光は１方向に出射し、指向性が高く、発光輝度も高くなる（図１参照）。
【００３９】
また、発光素子２の出射方向をそろえて織ることで、柔軟性に優れる輝度の高いシート状発光素子が得ることができる。
【００４０】
比較例１
長軸方向の長さが７０ｍｍであり、断面の形状が直径が２ｍｍのアルミニウム細線を繊維コアとし、該繊維コアの表面の外周に、陰極として、カルシウムを約５ｎｍ、次いでフッ化リチウムを約１ｎｍ蒸着する。
【００４１】
上記の陰極付き繊維コアを、フルオレン系青色高分子発光材料のトルエン溶液に浸漬・乾燥し、８０ｎｍの厚みで有機発光層を形成する。次に、ポリ（エチレンジオキシチオフェン）／ポリスチレンスルホン酸の溶液（バイエル社、ＢａｙｔｒｏｎＰ）に浸漬・乾燥し、７０ｎｍの厚みで有機発光層外周に正孔注入層を形成する。さらに、陽極として、透明導電膜ＩＴＯをスパッタリングにより、成膜する。このとき、陽極は正孔注入層および有機発光層からなる発光層の全てが覆われるようにし、陽極の占有部分は発光層の外側の表面の１００％となる。さらに外周に透明なガスバリア性材料としてＳｉＯＮをスパッタリングにより成膜し、発光素子３を作製する。
【００４２】
発光素子３の陽極、陰極それぞれの端部を電源と接続することで、発光素子は発光するが、その光は全方向に出射し、指向性が低く、一方向から見た発光輝度も低くなる（図８参照）。
【図面の簡単な説明】
【００４３】
【図１】本発明の実施の形態の一例を示す発光素子の断面図。
【図２】本発明の実施の形態の一例を示す発光素子の断面図。
【図３】本発明の実施の形態の一例を示す発光素子の断面図。
【図４】本発明の実施の形態の一例を示す発光素子の断面図。
【図５】本発明の実施の形態の一例を示す発光素子を発光の出射方向からみた図。
【図６】本発明の実施の形態の一例を示す発光素子を発光の出射方向からみた図。
【図７】本発明の実施の形態の一例を示す発光素子を発光の出射方向からみた図。
【図８】比較例１を示す発光素子３の断面図。
【符号の説明】
【００４４】
１  第１の電極
２  繊維コア
３  発光層
４  第２の電極
５  発光の出射方向
６  繊維長軸方向
【図１】
2007141823.tif 000003
【図２】
2007141823.tif 000004
【図３】
2007141823.tif 000005
【図４】
2007141823.tif 000006
【図５】
2007141823.tif 000007
【図６】
2007141823.tif 000008
【図７】
2007141823.tif 000009
【図８】
2007141823.tif 000010